СПОСОБ СВЯЗЫВАНИЯ НЕМОНОЛИТНЫХ ОКСИДНЫХ НЕОРГАНИЧЕСКИХ МАТЕРИАЛОВ И ЭТЕРИФИЦИРОВАННИЕ АМИНОПЛАСТСМОЛАМИ, ОТВЕРЖДЕННЫЕ КОМПОЗИЦИИ ИЗ ЭТИХ МАТЕРИАЛОВ И ЭТЕРИФИЦИРОВАННЫЕ АМИНОСМОЛЫ

1. Способ связывания немонолитных оксидных неорганических материалов, выбранных из группы, включающей:
- материалы, содержащие частицы из оксидных неорганических материалов, и
- оксидные неорганические материалы, которые обладают порами, трещинами, изломами или расселинами,
путем осуществления контакта неорганических материалов с отверждаемой композицией, содержащей по меньшей мере одну отверждаемую этерифицированную аминопластсмолу, и последующего термического отверждения смолы, отличающийся тем, что этерифицированной аминопластсмолой является этерифицированная карбамидоформальдегидная смола, содержащая структурные единицы общей формулы (I) и/или (II):
,
,
в которой
2
2
R1, R2, R3 и R4 означают заместители, выбранные из группы, включающей Н, -СН-ОН и -CH-OR',
R' означает алифатический углеводородный остаток с 1-10 атомами углерода,
Х означает число от 2 до 8 и
Y означает число от 1 до 20,
2
при условии, что по меньшей мере один из остатков R1, R2, R3 и R4 означает -CH-OR',
причем количество отверждаемой композиции составляет от 0,5 до 60 мас.% в пересчете на неорганические материалы и причем отверждение осуществляют при температуре более 0 до 280°С.
2. Способ по п.1, отличающийся тем, что соединения формулы (II) получают путем дополнительного взаимодействия соединения формулы (I) с двухатомным спиртом общей формулы (III):
.
3. Способ по п.1, отличающийся тем, что отверждаемая композиция дополнительно содержит по меньшей мере один растворитель.
4. Способ по п.2, отличающийся тем, что растворителем является вода или смесь воды со спиртом.
5. Способ по п.1, отличающийся тем, что отверждаемая композиция дополнительно содержит по меньшей мере один кислотный отвердитель.
6. Способ по п.1, отличающийся тем, что под немонолитными оксидными неорганическими материалами подразумевают диоксид кремния и/или силикатные минералы.
7. Способ по п.1, отличающийся тем, что под немонолитными оксидными неорганическими материалами подразумевают оксидные неорганические частицы.
8. Способ по п.7, отличающийся тем, что размер оксидных неорганических частиц составляет от 0,01 до 2 мм.
9. Способ по п.1, отличающийся тем, что речь идет о способе стабилизации подземных формаций из оксидных неорганических материалов, в соответствии с которым отверждаемую композицию закачивают в подземную формацию и отверждают при преобладающих в формации температурах.
10. Способ по п.9, отличающийся тем, что подземной формацией является песчаный пласт.
11. Способ по п.9, отличающийся тем, что подземная формация обладает температурой от 5 до 200°С.
12. Способ по п.9, отличающийся тем, что вязкость используемой отверждаемой композиции, измеренная при 25°С, составляет не более 30 МПа·с.
13. Способ по п.9, отличающийся тем, что используемая отверждаемая композиция дополнительно содержит по меньшей мере один силан в качестве связывающего реагента.
14. Способ по п.7 или 8, отличающийся тем, что оксидные неорганические частицы смешивают с отверждаемой композицией, и полученную смесь формуют в формованное изделие, которое отверждают.
15. Твердая композиция из неорганических частиц и отвержденной смолы, которая может быть изготовлена способом по одному из пп.1-8.